(57)【要約】      （修正有）【課題】導電性高分子膜上の所定領域にドーパント溶液を噴霧することにより、導電性高分子膜上の当該所定領域にドーパントによってドープされたドープ領域が形成された導電性高分子膜の作製方法を提供する。【解決手段】ドープ領域１を有する導電性高分子膜３の作製方法は、基板７上に導電性高分子材料を塗布して導電性高分子膜３を形成する製膜工程と、導電性高分子膜３の匂い物質への吸着特性を変化させるドーパントを所定の組成で含有するドーパント溶液を、ドープ領域１の表面上に噴霧するドーピング工程と、を含む。【選択図】図１
2019049427.tif 000002
【特許請求の範囲】
【請求項１】
ドープ領域を有する導電性高分子膜の作製方法であって、
基板上に導電性高分子材料を塗布して導電性高分子膜を形成する製膜工程と、
前記導電性高分子膜の匂い物質への吸着特性を変化させるドーパントを所定の組成で含有するドーパント溶液を、前記ドープ領域の表面上に噴霧するドーピング工程と、
を含む、導電性高分子膜の作製方法。
【請求項２】
複数の前記ドープ領域における導電性高分子膜の表面上に、それぞれ前記組成が異なるドーパント溶液を噴霧する、請求項１に記載の導電性高分子膜の作製方法。
【請求項３】
前記ドーパント溶液を、インクジェットノズルを用いて前記ドープ領域へ向けて噴霧する、請求項１又は請求項２に記載の導電性高分子膜の作製方法。
【請求項４】
前記ドーピング工程の前に、前記複数のドープ領域のそれぞれを隔てる隔壁を形成する隔壁形成工程を更に含む、請求項２又は請求項３に記載の導電性高分子膜の作製方法。
【発明の詳細な説明】
【技術分野】
【０００１】
本発明は、導電性高分子膜の作製方法に関する。具体的には、匂いセンサを構成する導電性高分子膜の作製方法に関する。
【背景技術】
【０００２】
導電性高分子膜の作製において、導電性高分子に導電性を付与するために各種ドーパントが、導電性高分子原料溶液に添加される（例えば、特許文献１）。
【先行技術文献】
【特許文献】
【０００３】
【特許文献１】特開２０１１−０７１０８７号公報
【発明の概要】
【発明が解決しようとする課題】
【０００４】
導電性高分子原料溶液に各種ドーパントを添加した場合、作製される導電性高分子膜は、その全領域において、一様の導電性を有することになる。
【０００５】
本発明は、上記の事情に鑑みてなされたもので、導電性高分子膜上の所定領域にドーパント溶液を噴霧することにより、導電性高分子膜上の当該所定領域にドーパントによってドープされたドープ領域が形成された導電性高分子膜の作製方法を提供することを例示的課題とする。
【課題を解決するための手段】
【０００６】
上記の課題を解決するために、本発明は以下の構成を有する。
（１）ドープ領域を有する導電性高分子膜の作製方法であって、基板上に導電性高分子材料を塗布して導電性高分子膜を形成する製膜工程と、前記導電性高分子膜の匂い物質への吸着特性を変化させるドーパントを所定の組成で含有するドーパント溶液を、前記ドープ領域の表面上に噴霧するドーピング工程と、を含む、導電性高分子膜の作製方法。
【０００７】
本発明の更なる目的又はその他の特徴は、以下添付図面を参照して説明される好ましい実施の形態によって明らかにされるであろう。
【発明の効果】
【０００８】
本発明によれば、導電性高分子膜上の当該所定領域にドープ領域が形成された導電性高分子膜を作製することができる。
【図面の簡単な説明】
【０００９】
【図１】実施形態１に係る導電性高分子膜３の作製方法の各工程の一例を示す説明図である。
【図２】実施形態１に係る導電性高分子膜３の作製方法の各工程の他の例を示す説明図である。
【図３】ドーピング工程Ｂの説明図である。
【図４】実施形態１における匂いセンサ１０の１例を模式的に示す平面図及び断面図である。
【図５】匂い測定装置５０の内部構成の説明図である。
【発明を実施するための形態】
【００１０】
［実施形態１］
以下、実施形態１に係る導電性高分子膜の作製方法の各工程について順に説明する。導電性高分子膜の作製方法は、ドープ領域１を有する導電性高分子膜３を作製する方法である。
【００１１】
導電性高分子膜３は、例えば、匂いセンサ１０における物質吸着膜１３として用いることができる。そして、導電性高分子膜３上に形成されたドープ領域１は、例えば、匂いセンサ１０におけるセンサ素子１１に相当する導電性高分子膜３の一部（所定領域）とすることができる。匂いセンサ１０や物質吸着膜１３、センサ素子１１等については、後述する。
【００１２】
導電性高分子膜３は、例えば、π電子共役高分子で形成される薄膜とすることができる。π電子共役高分子としては、特に限定されないが、ポリピロール及びその誘導体、ポリアニリン及びその誘導体、ポリチオフェン及びその誘導体、ポリアセチレン及びその誘導体、ポリアズレン及びその誘導体、ポリイミド及びその誘導体等の、π電子共役高分子を骨格とする高分子を挙げることができる。
【００１３】
π電子共役高分子が酸化状態で骨格高分子自体がカチオンとなる場合、ドーパントとしてアニオンを含有させることによって導電性を発現させることができる。導電性高分子膜３の所定領域をドーピングしたドープ領域１を導電性高分子膜３に形成することで、ドープ領域１において部分的に導電性を有する導電性高分子膜３を作製することができる。なお、本発明では、ドーパントを含有させていない中性のπ電子共役高分子も物質吸着膜１３として採用することができる。
【００１４】
ドーパントの具体例としては、塩素イオン、塩素酸化物イオン、臭素イオン、硫酸イオン、硝酸イオン、ホウ酸イオン等の無機イオン、アルキルスルホン酸、ベンゼンスルホン酸、カルボン酸等の有機酸アニオン、ポリアクリル酸、ポリスチレンスルホン酸等の高分子酸アニオン等を挙げることができる。
【００１５】
また、中性のπ電子共役高分子に、食塩のような塩や、イオン性液体のような陽イオン、陰イオン両方を含むイオン性化合物を共存させることで化学平衡的にドーピングを行う方法も用いることができる。
【００１６】
π電子共役高分子におけるドーパントの含有量は、π電子共役高分子を構成する２つの繰り返し単位あたり１つのドーパント単位（イオン）が入る状態を１とした場合、０．０１〜５の範囲、好ましくは０．１〜２の範囲に調整されればよい。ドーパントの含有量を、この範囲の最低値以上とすることにより、物質吸着膜１３としての特性が消失することを抑制することができる。また、ドーパントの含有量を、この範囲の最大値以下とすることにより、π電子共役高分子自体が持つ吸着特性の効果が低下し、望ましい吸着特性を有する物質吸着膜１３を作成するのが困難になることを抑制することができる。また、通常は低分子量物質であるドーパントが優勢な膜となるために、物質吸着膜１３の耐久性が大幅に低下することを抑制することができる。よって、ドーパントの含有量を上述の範囲とすることにより、匂い物質の検出感度を好適に維持することが可能である。
【００１７】
導電性高分子膜の作製方法は、製膜工程Ａと、ドーピング工程Ｂと、を含む。以下、各工程について、図面を参照しつつ、具体的に説明する。図１は、実施形態１に係る導電性高分子膜３の作製方法の各工程の一例を示す説明図である。図２は、実施形態１に係る導電性高分子膜３の作製方法の各工程の他の例を示す説明図である。図３は、ドーピング工程Ｂの説明図である。
【００１８】
＜製膜工程Ａ＞
製膜工程Ａでは、図１（ａ）や図２（ａ）のような基板７上に、図１（ｂ）や図２（ｂ）のように導電性高分子材料を塗布して導電性高分子膜を形成する。導電性高分子材料を基板７上に塗布する方法としては、特に制限されず、スピンコート、蒸着重合、電解重合等、各種塗布方法を採用することができる。これらの中でも、導電性高分子材料としてもポリアニリン原料溶液を薄くかつ均一に塗布するという観点から、スピンコートによる塗布が好ましい。
【００１９】
導電性高分子材料としては、導電性高分子膜３を構成するπ電子共役高分子の薄膜を形成し得る高分子材料を用いることができる。すなわち、上述したポリピロール及びその誘導体、ポリアニリン及びその誘導体、ポリチオフェン及びその誘導体、ポリアセチレン及びその誘導体、ポリアズレン及びその誘導体、ポリイミド及びその誘導体等の、π電子共役高分子の薄膜を形成し得る高分子材料を用いることができる。
【００２０】
導電性高分子材料としては、基板７上に塗布された後に、重合し、硬化するモノマー原料であってもよいし、基板７上に塗布された後に硬化するポリマー原料であってもよい。
【００２１】
製膜工程Ａには、導電性高分子材料を基板７上に塗布した後、導電性高分子材料を乾燥させる乾燥サブ工程又は導電性高分子材料を硬化させる硬化サブ工程が含まれていてもよい。乾燥サブ工程又は硬化サブ工程としては、具体的には、基板７上に塗布された導電性高分子材料を所定の環境下、所定時間加熱する処理等が挙げられる。加熱処理の環境や温度、時間等は、導電性高分子材料の種類等に応じて適宜決定することができる。
【００２２】
製膜工程Ａにより形成される導電性高分子膜３の厚さは、１０ｎｍ〜１０μｍであることが好ましく、５０ｎｍ〜８００ｎｍであることが更に好ましい。導電性高分子膜３の厚さが１０ｎｍ未満であると、物質吸着膜１３としての感度が十分に得られない場合がある。また、導電性高分子膜３の厚さが１０ｎｍであると、ドーピング工程Ｂにおいて噴霧するドーパントがドープ領域１に適切に定着しない場合がある。一方、導電性高分子膜３の厚さが１０μｍ超であると、ドーピング工程Ｂにおいて噴霧するドーパントによるドーピング効果が十分に得られない場合がある。
【００２３】
＜ドーピング工程Ｂ＞
ドービング工程Ｂでは、図３（ａ）及び図３（ｂ）に示すように、ドーパントを含有するドーパント溶液を、ドープ領域１に向けて噴霧する。これにより、図１（ｃ）や図２（ｄ）に示すように、ドープ領域１の表面上にドーパント溶液を塗布することができる。
【００２４】
ドーパントは、導電性高分子膜３の匂い物質への吸着特性を変化させるものである。また、ドーパントは、導電性高分子膜３に導電性を発現させることができる。ドーパントとしては、塩素イオン、塩素酸化物イオン、臭素イオン、硫酸イオン、硝酸イオン、ホウ酸イオン等の無機イオン、アルキルスルホン酸、ベンゼンスルホン酸、カルボン酸等の有機酸アニオン、ポリアクリル酸、ポリスチレンスルホン酸等の高分子酸アニオン等を挙げることができる。
【００２５】
ドーパント溶液には、ドーパントと、溶媒と、が少なくとも含有される。溶媒としては、ドーパントのドーピング機能を阻害しないものである限り、特に制限されず、水、純水、等を用いることができる。ドーパント溶液には、ドーパント、溶媒以外に、ドーパントのドーピング機能、ドーパント溶液の飛散性等に影響を及ぼさない限りにおいて、粘度調整剤等の各種添加剤が含有されていてもよい。
【００２６】
粘度調整剤としては、ポリエチレングリコール、ポリプロピレングリコール、ポリエチレンオキサイド、ポリビニルアルコール等の水溶性ポリマーを用いることができる。粘度調整剤として、これらの中でも、ドーパント溶液をインクジェットノズル２３から噴霧した際に液滴の飛散を適度に抑制することができるという観点から、ポリエチレングリコールが好ましい。ドーパント溶液中、粘度調整剤の含有割合としては、ドーパント溶液の噴霧に適切な範囲である等の悪影響を及ぼさない限り、特に制限されない。
【００２７】
ドーパント溶液を導電性高分子膜３内の所定領域であるドープ領域１へ向けて噴霧する方法としては、インクジェットノズル２３を用いて噴霧する方法（インクジェット法）を上げることができる。例えば、図３（ａ）に示すように、インクジェットノズル２３を導電性高分子膜３に沿って移動させ、ドープ領域１となる所定の領域においてドーパント溶液を噴霧するよう構成することができる。インクジェットノズル２３の移動方向は、導電性高分子膜３に沿って平行移動するものとすることができる。
【００２８】
インクジェットヘッド２１の移動及びインクジェットノズル２３からの噴霧は、インクジェットヘッド２１及びインクジェットノズル２３を搭載する噴霧装置によって、制御することができる。噴霧装置は、インクジェットヘッド２１と、インクジェットヘッド２１に搭載されるインクジェットノズル２３と、インクジェットヘッド２１を移動させることが可能な移動手段と、インクジェットヘッド２１の移動及びインクジェットノズル２３からの噴霧を制御する制御装置と、を少なくとも有する。
【００２９】
噴霧装置の制御装置は、インクジェットノズル２３からのドーパント溶液の噴霧の、量やタイミングを制御することができる。インクジェットノズル２３からは、例えば、制御装置からの信号に基づく電圧による圧電素子の変形によって押し出されたドーパント溶液が噴射（噴霧）される。また、噴霧装置の制御装置は、インクジェットヘッド２１の移動手段を制御する。制御装置によるインクジェットヘッド２１の移動及びインクジェットヘッド２１からのドーパント溶液の噴霧により、導電性高分子膜３上の所望の位置にドーパント溶液を噴霧することができる。
【００３０】
導電性高分子膜３上に形成されるドープ領域１の大きさ（範囲）としては、特に制限されないが、例えば、１００ｎｍ〜１ｍｍ程度であり、５００ｎｍ〜５００μｍ程度が好ましく、５０〜１５０μｍ程度が更に好ましい。なお、ドープ領域１は、ドーパント溶液の噴霧操作よりも前に、予め特定されていなくともよい。
【００３１】
導電性高分子膜３上に形成されるドープ領域１の形状も、特に制限なく、例えば、円形、だ円形や、四角形等の多角形、その他各種形状とすることができる。
【００３２】
インクジェット法において用いるインクジェットノズル２３としては、特に制限はない。インクジェットノズル２３の数は、単一であってもよいし、複数であってもよい。また、インクジェットノズル２３を複数用いる場合、インクジェットノズル２３は、単一のインクジェットヘッド２１に搭載されていてもよく、複数のインクジェットヘッド２１に分散して搭載されていてもよい。インクジェットノズル２３が複数のインクジェットヘッド２１に分散して搭載されている場合、各引ジェットヘッドの移動を独立して制御することにより、複数のインクジェットノズル２３によるドーパント溶液の塗布の効率性を向上させることができる。
【００３３】
図３（ｂ）に示すように、インクジェットヘッド２１に複数のインクジェットノズル２３を搭載させる場合、導電性高分子膜３に配置される複数のドープ領域１の位置に対応させて、各インクジェットノズル２３をインクジェットヘッド２１に搭載させてもよい。すなわち、導電性高分子膜３上の塗布領域に対応するサイズのインクジェットヘッド２１に、形成される複数のドープ領域１の位置に対応する位置にインクジェットノズル２３を配置することができる。例えば、導電性高分子膜３上の複数のドープ領域１の配置が縦横に平行に配列された格子状である場合、インクジェットヘッド２１に搭載されるインクジェットノズル２３の配置パターンも、ドープ領域１の配置に対応して、縦横に平行に配列された格子状とすることができる。これにより、当該塗布領域に対し、１回の噴霧により、ドーパント溶液を塗布することができる。このとき、塗布領域は、導電性高分子膜３の全面であってもよいし、一部であってもよい。塗布領域が導電性高分子膜３の一部である場合、一部の領域に位置するドープ領域１にドーパント溶液を塗布した後、インクジェットヘッド２１を移動させて、他の領域に位置するドープ領域１にドーパント溶液を塗布することができる。
【００３４】
１つのインクジェットノズル２３から噴霧されるドーパント溶液は、１種類であってもよく、複数種類であってもよい。１つのインクジェットノズル２３から複数種類のドーパント溶液を噴霧する場合、１種類目のドーパント溶液を噴霧した後、インクジェットノズル２３内のドーパント溶液の搬送路や噴霧口等を水や適切な溶媒等で洗浄してもよい。これにより、異なる種類のドーパント溶液が混じることなく、複数種類のドーパント溶液を噴霧することができる。なお、インクジェットノズル２３の内部を洗浄する場合には、インクジェットヘッド２１を導電性高分子膜３上から退避させることができる。
【００３５】
１つのインクジェットヘッド２１に複数のインクジェットノズル２３が搭載される場合、すべてのインクジェットノズル２３から同時にそれぞれのドーパント溶液を噴霧させなくともよい。すなわち、１つのインクジェットヘッド２１に複数のインクジェットノズル２３が搭載されている場合であっても、そのうちの一部のインクジェットノズル２３からのみドーパント溶液を噴霧させてもよい。例えば、１つのインクジェットヘッド２１に搭載された複数のインクジェットのうち、所定のインクジェットノズル２３から各ドーパント溶液を噴霧させた後、次いで、噴霧させなかった他のインクジェットノズル２３から各ドーパント溶液を噴霧させることができる。これにより、近接するインクジェットノズル２３から噴霧され、飛散したドーパント溶液どうしが混じり合うことを抑制することができる。ここでも、インクジェットノズル２３を有効利用するために、インクジェットノズル２３の内部を洗浄して、複数種類のドーパント溶液を噴霧させることもできる。
【００３６】
インクジェットノズル２３から噴霧されるドーパント溶液の噴霧範囲を規制するために、インクジェットヘッド２１又はインクジェットノズル２３にフードを設けることができる。これにより、ドーパント溶液が所望のドープ領域１以外の領域へ飛散し、他のドーパント溶液と混じり合ったり、他のドープ領域１へ付着したりすることを抑制することができる。
【００３７】
フードの形状は、ドーパント溶液の噴霧範囲を適切に規制することができる限り特に制限されない。例えば、ドーパント溶液の噴霧方向に平行な中心軸であり、インクジェットノズル２３の先端を通る中心軸を有する円筒形状や円錐形状、だ円錐形状の側面に対応する形状に形成された板状部材とすることができる。フードは、個々のインクジェットノズル２３に対して設けられてもよいし、複数のインクジェットノズル２３に対して設けられていてもよい。上述のように複数のインクジェットノズル２３のうち一部のインクジェットノズル２３からのみドーパント溶液を噴霧する場合に、同時には噴霧しない他のインクジェットノズル２３と共通のフードが設けられるよう構成されていてもよい。フードは、インクジェットノズル２３からドーパント溶液が噴霧される場合にのみ、ドーパント溶液の飛散を抑制する位置に移動するよう構成されていてもよい。ドーパント溶液が噴霧されない場合には、フードがインクジェットヘッド２１側へ移動するよう構成されていてもよい。すなわち、フードは、ドーパント溶液の噴霧方向に沿って平行に移動可能であるように構成されていてもよい。
【００３８】
ドーピング工程Ｂにおいては、ドープ領域１へドーパント溶液を塗布した後、必要に応じて、４０℃以上での加熱処理を行うことができる。このような加熱処理により、ドーパントのマイグレーション及びドーピングを促進させることができる。
【００３９】
＜隔壁形成工程Ｃ＞
導電性高分子膜の作製方法には、隔壁形成工程Ｃが含まれていてもよい。隔壁形成工程Ｃは、ドーピング工程Ｂの前に、図２（ｃ）に示すように、複数のドープ領域１のそれぞれを隔てる隔壁を形成する工程である。隔壁は、導電性高分子膜３上に形成される複数のドープ領域１どうしの間に形成され、複数のドープ領域１どうしを隔てることができる。これにより、インクジェットノズル２３から噴霧されたドーパント溶液が所望のドープ領域１のみに塗布され易くなる。すなわち、インクジェットノズル２３から噴霧されたドーパント溶液が飛散し、所望のドープ領域１以外のドープ領域１に到達し難くなる。
【００４０】
隔壁の形状としては、ドーパント溶液の飛散を適切に抑制することができる限り特に制限はないが、例えば、高さが、１０μｍ〜１０ｍｍ程度とすることができる。隔壁の幅（伸長方向に直交する方向における長さ）は、１００ｎｍ〜１０ｍｍ程度とすることができる。隔壁は、隣り合うドープ領域１の間に形成されていることが好ましい。
【００４１】
なお、ドープ領域１どうしは、絶縁されていることが好ましく、隣り合うドープ領域１どうしは、所定の間隔（非ドープ領域）を有して配置されていることが好ましい。隣り合うドープ領域１どうしの間の間隔としては、例えば、１００ｎｍ〜１００ｍｍであることが好ましい。
【００４２】
隔壁は、ドープ領域１の間を縫うように形成されていることが好ましい。ドープ領域１が導電性高分子膜の平面上で縦方向及び横方向に平行に配列されている場合（格子状に配列されている場合）、隔壁は、ドープ領域１によって形成される非ドープ領域を縦方向及び横方向に直線的に伸長する格子状に形成されていてもよい。また、隔壁は、非ドープ領域を覆うように形成されていてもよい。
【００４３】
隔壁の材質としては、エポキシ樹脂、アクリルウレタン系樹脂等の微細加工に適したものを用いることができる。特に、アクリルウレタン系樹脂等の感光性樹脂を用いることによって、フォトリソグラフィ法により、隔壁を形成することができる。また、上述のような隔壁を形成し得る隔壁材料をディスペンサー等を用いて、導電性高分子膜３の表面上に滴下し、乾燥、硬化させることで隔壁を形成することもできる。
【００４４】
隔壁は、導電性高分子膜３の表面上に形成され、ドープ領域１が形成された後、除去することができる。隔壁を除去する方法としては、ドープ領域１を有する導電性高分子膜３の匂い物質吸着特性や導電性に影響を与える等の悪影響を及ぼすものでない限り特に制限なく、各種エッチング方法を採用することができる。また、隔壁は、物理的に研磨することでも除去することができる。なお、言うまでもないが、隔壁を除去することなく、隔壁を維持したまま、導電性高分子膜３を匂いセンサ１０の物質吸着膜１３として用いることができる。
【００４５】
インクジェットノズル２３又はインクジェットヘッド２１がフードを有する場合、隔壁が形成された導電性高分子膜３へ向けてドーパント溶液を所望のドープ領域１へ向けて噴霧することができる。これにより、所望のドープ領域１以外のドープ領域１へとドーパント溶液が飛散することをより効果的に抑制することができる。なお、フードと隔壁とは、接触するように構成されていてもよいし、接触しないように構成されていてもよいが、フードと隔壁とが接触しないように構成されていることが好ましい。
【００４６】
＜匂いセンサ１０＞
図４（ａ）は、実施形態１における匂いセンサ１０の１例を模式的に示す平面図である。図４（ｂ）は、実施形態１における匂いセンサ１０の１例を模式的に示す断面図であり、図４（ａ）におけるＡ−Ａ’断面を模式的に示す断面図である。匂いセンサ１０は、センサ基板１７と、センサ基板１７上に配設された導電性高分子膜３と、を有する。導電性高分子膜３内の一部領域である複数のドープ領域１は、ドーパントによってドープされており、匂い物質を吸着する物質吸着膜１３として機能する。物質吸着膜１３への匂い物質の吸着状態を検出する検出器１５は、センサ基板１７内に複数組み込ませておくことができる。
【００４７】
図４（ｂ）に示すように、複数の検出器１５は、センサ基板１７内の大部分において均等に配列されていてもよい。そして、１つのドープ領域１に対応する部分のセンサ基板１７に、複数の検出器１５が配置されていてもよい。すなわち、複数の検出器１５は、導電性高分子膜３の電位変化を検出することができるよう構成されていてもよい。これにより、導電性高分子膜３上の各ドープ領域１に匂い物質が吸着した場合に、各ドープ領域１に対応する検出器１５が各ドープ領域１における電位変化を検出することができるよう構成することができる。
【００４８】
ドープ領域１は、導電性高分子膜３内に複数配設されており、図４（ａ）に示すように整列されている。このとき、隣り合うドープ領域１どうしが接触していないか、又は絶縁されている。なお、ドープ領域１は、導電性高分子膜３上で、必ずしも整列されている必要はなく、ランダムに配設されていたり、一定の規則性を有して配列されていたりしてもよい。導電性高分子膜３上のドープ領域１の数は特に制限されない。図４（ａ）に示すように７個であってもよいし、例えば、７行５列の３５個であってもよい。また、ドープ領域１は、導電性高分子膜３上に１０行１０列で１００個形成されていてもよく、１２行８列で９６個形成されていてもよく、また、導電性高分子膜３の全面にわたって多数形成されていてもよい。
【００４９】
センサ基板１７上に配設される複数のドープ領域１は、それぞれの物質吸着膜１３としての性状が互いに異なっている。具体的には、複数のドープ領域１のすべてがそれぞれ異なる組成のドーパントでドーピングされており、同一の性状のドープ領域１が存在しないことが好ましい。ここで、物質吸着膜１３としての性状とは、匂い物質の物質吸着膜１３への吸着特性ということもできる。すなわち、同じ匂い物質（又はその集合体）であっても、異なる性状を有する物質吸着膜１３には、異なる吸着特性を示すことになる。図４及び図５においては、便宜上、ドープ領域１をすべて同様に示しているが、実際にはその性状が互いに異なっている。なお、各ドープ領域１の物質吸着膜１３としての吸着特性は、必ずしもすべて異なっている必要はなく、中には、同一の吸着特性を有するドープ領域１が設けられていてもよい。各ドープ領域１においては、ドーパントの種類、含有量等を変化させることにより、物質吸着膜１３の疎水・親水性能を変化させることができる。
【００５０】
検出器１５は、導電性高分子膜３の表面に吸着した匂い物質による、導電性高分子膜３の物理、化学、又は電気的特性の変化を測定し、その測定結果を例えば電気信号として出力する信号変換部（トランスデューサ）としての機能を有する。すなわち、検出器１５は、匂い物質の物質吸着膜１３としての導電性高分子膜３の表面への吸着状態を検出する。検出器１５が測定結果として出力する信号としては、電気信号、発光、電気抵抗の変化、振動周波数の変化等の物理情報が挙げられる。
【００５１】
検出器１５としては、導電性高分子膜３の物理、化学、又は電気的特性の変化を測定するセンサであれば特に制限されず、種々のセンサを適宜用いることができる。検出器１５として、具体的には、水晶振動子センサ（ＱＣＭ）、表面弾性波センサ、電界効果トランジスタ（ＦＥＴ）センサ、電荷結合素子センサ、ＭＯＳ電界効果トランジスタセンサ、金属酸化物半導体センサ、有機導電性ポリマーセンサ、電気化学的センサ等を挙げることができる。検出器１５は、センサ基板１７に組み込まれていてもよい。図４（ｂ）においては、検出器１５がＭＯＳ電界効果トランジスタセンサで構成され、センサ基板１７に組み込まれている場合を示している。
【００５２】
なお、検出器１５として水晶振動子センサを用いる場合には、図示しないが、励振電極として、水晶振動子の両面に電極を設けてもよいし、高いＱ値を検出するべく片面に分離電極を設けてもよい。また、励振電極は、水晶振動子のセンサ基板１７側に、センサ基板１７を挟んで設けられていてもよい。励振電極は、任意の導電性材料で形成することができる。励振電極の材料として、具体的には、金、銀、白金、クロム、チタン、アルミニウム、ニッケル、ニッケル系合金、シリコン、カーボン、カーボンナノチューブ等の無機材料、ポリピロール、ポリアニリン等の導電性高分子等の有機材料を挙げることができる。
【００５３】
センサ基板１７としては、シリコン基板、水晶結晶からなる基板、プリント配線基板、セラミック基板、樹脂基板等を用いることができる。また、基板は、インターポーザ基板等の多層配線基板であり、水晶基板を振動させるための励振電極と実装配線、通電するための電極が任意の位置に配置されている。
【００５４】
上述のような構成とすることにより、匂い物質の吸着特性がそれぞれ異なるドープ領域１を複数有する匂いセンサ１０を得ることができる。これにより、ある匂い物質又はその組成を含む空気の匂いを匂いセンサ１０で測定した場合、各ドープ領域１は、同様に匂い物質又はその組成が接触することになるが、各ドープ領域１には、匂い物質がそれぞれ異なる態様で吸着される。すなわち、各ドープ領域１において、匂い物質の吸着量が異なる。そのため、各ドープ領域１において検出器１５の検出結果が異なることになる。したがって、ある匂い物質又はその組成に対して、匂いセンサ１０が備える導電性高分子膜３上のドープ領域１の数だけ、測定結果が生成される。
【００５５】
ある匂い物質又はその組成について測定することにより匂いセンサ１０が出力する測定結果は、通常、特定の匂い物質や匂い物質の組成に対して特異的（ユニーク）である。そのため、匂いセンサ１０によって匂いを測定することにより、匂いを、匂い物質単独で、又は匂い物質の組成（混合物）として識別することが可能である。
【００５６】
＜匂い測定装置５０＞
次に、匂いセンサ１０を備える匂い測定装置５０について説明する。図５は、匂い測定装置５０の内部構成の説明図である。匂い測定装置５０は、匂いセンサ１０と、匂いセンサ１０に接続された演算処理装置５１と、演算処理装置５１に接続された記憶装置５３と、を有する。匂いセンサ１０によって測定された測定結果は、演算処理装置５１において処理され、匂いデータとして記憶装置５３に記憶させることができる。匂い測定は、記憶装置５３に記憶されたプログラムＰ１を演算処理装置５１に実行させることにより、匂い測定装置を匂い測定手段として機能させることができる。なお、匂いデータの取得は、演算処理装置５１による実行によらずとも、その他の構成によって実行されてもよい。実施形態１において、演算処理装置５１は、例えば、中央処理装置（ＣＰＵ）、マイクロプロセッサ（ＭＰＵ）等であり、記憶装置５３は、例えば、ハードディスクドライブ（ＨＤＤ）やソリッドステートドライブ（ＳＤＤ）、メモリ（ＲＡＭ）等である。
【００５７】
なお、本発明において、「匂い」とは、ヒト、又はヒトを含む生物が、嗅覚情報として取得することができるものであり、分子単体、若しくは異なる分子からなる分子群がそれぞれの濃度を持って集合したものを含む概念とする。
【００５８】
実施形態１において、上述の匂いは匂い物質によって構成される。匂い物質は分子単体や、若しくは異なる分子からなる分子群等の各種匂い成分がそれぞれの濃度を持って集合したものである。ただし、匂い物質は、広義において、後述する匂いセンサ１０の物質吸着膜に吸着可能な物質を広く意味する場合があるものとする。すなわち、「匂い」には原因となる匂い物質が複数含まれることが多く、また、匂い物質として認知されていない物質又は未知の匂い物質も存在し得るため、一般的に匂いの原因物質とされていない物質も含まれ得るものとする。
【００５９】
以上、本発明の好ましい実施の形態を説明したが、本発明はこれらに限定されるものではなく、その要旨の範囲内で様々な変形や変更が可能である。例えば、本発明は以下の趣旨を含むものとする。
【００６０】
（趣旨１）ドープ領域を有する導電性高分子膜の作製方法であって、基板上に導電性高分子材料を塗布して導電性高分子膜を形成する製膜工程と、前記導電性高分子膜の匂い物質への吸着特性を変化させるドーパントを所定の組成で含有するドーパント溶液を、前記ドープ領域の表面上に噴霧するドーピング工程と、を含む、導電性高分子膜の作製方法を趣旨とする。
【００６１】
これによれば、導電性高分子膜上の所定領域にドーパント溶液を噴霧することにより、導電性高分子膜上の当該所定領域にドーパントによってドープされたドープ領域が形成された導電性高分子膜の作製方法を提供することができる。
【００６２】
（趣旨２）複数の前記ドープ領域における導電性高分子膜の表面上に、それぞれ前記組成が異なるドーパント溶液を噴霧する、導電性高分子膜の作製方法であってもよい。
【００６３】
（趣旨３）前記ドーパント溶液を、インクジェットノズルを用いて前記ドープ領域へ向けて噴霧する、導電性高分子膜の作製方法であってもよい。
【００６４】
（主旨４）前記ドーピング工程の前に、前記複数のドープ領域のそれぞれを隔てる隔壁を形成する隔壁形成工程を更に含む、導電性高分子膜の作製方法であってもよい。
【符号の説明】
【００６５】
１：ドープ領域                            ２：非ドープ領域
３：導電性高分子膜                        ７：基板
９：隔壁                                  １０：匂いセンサ
１３：物質吸着膜                          １５：検出器
１７：センサ基板                          ２１：インクジェットヘッド
２３：インクジェットノズル                ５０：匂い測定装置
５１：演算処理装置                        ５３：記憶装置
【図１】
2019049427.tif 000003
【図２】
2019049427.tif 000004
【図３】
2019049427.tif 000005
【図４】
2019049427.tif 000006
【図５】
2019049427.tif 000007